(57)【要約】【課題】本発明は、従来の湿式摩擦係合装置用摺動部材と比較して、プレートが充分に大きな摩擦係数を有しながらもこのプレートの相手材の摩耗量を顕著に低減した湿式摩擦係合装置用摺動部材を提供することを課題とする。【解決手段】本発明は、摺動面に非晶質炭素膜を施したプレートと、前記摺動面に接するように配置される炭素系摩擦材との組み合わせからなる湿式摩擦係合装置用摺動部材であって、前記非晶質炭素膜のマルテンス硬度が５０００Ｎ／ｍｍ２以上であることを特徴とする。【選択図】なし【特許請求の範囲】
【請求項１】
摺動面に非晶質炭素膜を施したプレートと、前記摺動面に接するように配置される炭素系摩擦材との組み合わせからなる湿式摩擦係合装置用摺動部材であって、
前記非晶質炭素膜のマルテンス硬度が５０００Ｎ／ｍｍ２以上であることを特徴とする湿式摩擦係合装置用摺動部材。
【請求項２】
前記非晶質炭素膜の水素含有率が、３５原子％以下であることを特徴とする請求項１に記載の湿式摩擦係合装置用摺動部材。
【請求項３】
前記炭素系摩擦材が、気孔率２０〜６０％である多孔質炭素繊維複合材からなることを特徴とする請求項１または請求項２に記載の湿式摩擦係合装置用摺動部材。
【発明の詳細な説明】
【技術分野】
【０００１】
本発明は、例えば、自動車用変速機の変速クラッチや、ブレーキクラッチ、ロックアップクラッチ等の湿式摩擦係合装置に使用される湿式摩擦係合装置用摺動部材に関する。
【背景技術】
【０００２】
自動車用変速機の変速クラッチに代表される湿式摩擦係合装置は、一般に、鉄系材料で形成されたプレートと、鋼板にペーパ系摩擦材を貼り付けたディスクとの組からなる摺動部材を備えている。ちなみに、ペーパ系摩擦材としては、例えば、セルロース繊維、アラミド樹脂繊維等の繊維成分と、フェノール樹脂等の熱硬化性樹脂（バインダ）と、珪藻土、ガラス等のセラミック粉末（摩擦調整材）とを含むものが知られている。
このような湿式摩擦係合装置では、その軽量化およびコンパクト化を図るためにトルク容量の向上が望まれている。
【０００３】
従来、湿式摩擦係合装置のプレートとしては、ペーパ系摩擦材（ディスク）との摺動面に、熱処理、浸炭窒化処理等を施したものや、摺動面に、カニゼンめっき、ＣｒＮ膜、ＴｉＣ膜、ＴｉＮ膜、ＳｉＣセラミック膜、非晶質炭素（ＤＬＣ）膜等を形成したものが知られている。このように摺動面に表面加工が施されたプレートは、湿式条件下でペーパ系摩擦材に対する摩擦係数を増大させることから湿式摩擦係合装置のトルク容量を向上させることができる。中でも、非晶質炭素膜を形成したプレートは、ペーパ系摩擦材に対する摩擦係数が大きく、しかもプレート自体の耐摩耗性も向上することが知られている（例えば、特許文献１参照）。
【特許文献１】特開２００４−２２５７６２号公報
【発明の開示】
【発明が解決しようとする課題】
【０００４】
しかしながら、摺動面に表面加工が施されたプレートは、ディスクに対する攻撃性が高くなる場合がある。つまり、プレートの相手材となる前記ペーパ系摩擦材の摩耗量が増大してしまう。
また、一般に、潤滑油の湿式条件化で使用される摺動部材は、プレートとディスクとの間に潤滑油の境界膜が形成される。特に、潤滑油の保持量が多くなるペーパ系摩擦材を有するディスクを使用した場合には、境界膜が積極的に形成させるために、充分に大きな摩擦係数を得ることができないこととなる。
【０００５】
本発明は、従来の湿式摩擦係合装置用摺動部材と比較して、プレートが充分に大きな摩擦係数を有しながらもこのプレートの相手材の摩耗量を顕著に低減した湿式摩擦係合装置用摺動部材を提供することを課題とする。
【課題を解決するための手段】
【０００６】
前記課題を解決するための発明は、摺動面に非晶質炭素膜を施したプレートと、前記摺動面に接するように配置される炭素系摩擦材との組み合わせからなる湿式摩擦係合装置用摺動部材であって、前記非晶質炭素膜のマルテンス硬度が５０００Ｎ／ｍｍ２以上であることを特徴とする。
このような湿式摩擦係合装置用摺動部材においては、前記非晶質炭素膜の水素含有率が、３５原子％以下であることが望ましい。
また、このような湿式摩擦係合装置用摺動部材においては、前記炭素系摩擦材が、気孔率２０〜６０％である多孔質炭素繊維複合材からなるものが望ましい。
【発明の効果】
【０００７】
本発明によれば、プレートが充分に大きな摩擦係数を有しながらもこのプレートの相手材の摩耗量を顕著に低減した湿式摩擦係合装置用摺動部材を提供することができる。
【発明を実施するための最良の形態】
【０００８】
次に、本発明の実施形態について、適宜図面を参照しながら詳細に説明する。図１は、実施形態に係る湿式摩擦係合装置用摺動部材が組み込まれた湿式多板クラッチの断面図である。図２は、湿式摩擦係合装置用摺動部材の斜視図である。
【０００９】
本実施形態に係る湿式摩擦係合装置用摺動部材（以下、単に「摺動部材」ということがある）を説明するに先立って、まず、この摺動部材が組み込まれた湿式摩擦係合装置としての湿式多板クラッチについて説明する。
【００１０】
（湿式多板クラッチ）
図１に示すように、本実施形態での湿式多板クラッチ１は、プレート４とディスク５とをそれぞれ複数備えた公知の構造を有するものである。なお、プレート４とディスク５とは、後記する摺動部材１０を構成している。
【００１１】
この湿式多板クラッチ１では、シャフト３０が回転することによってクラッチドラム２が中心軸周りに回転すると、クラッチドラム２の内周面にスプライン嵌合しているプレート４とリテーニングプレート４ａとが回転する。その一方で、シャフト３０に形成された流路３１を介して潤滑油（ＡＴＦ：オートマティックトランスミッションフルード）が油圧室９ｂ内に輸送されると、その油圧によってクラッチピストン９は、スプリング９ａの付勢力に抗してハブ３側に向かって移動する。そして、クラッチピストン９が、クラッチドラム２の受け止め部６との間にプレート４、ディスク５及びリテーニングプレート４ａを挟み込む。その結果、ディスク５は、回転するプレート４と接触して、ディスク５とスプライン嵌合しているハブ３をクラッチドラム２の中心軸周りに回転させる。つまり、この湿式多板クラッチ１では、シャフト３０の回転力がハブ３側に伝達される際に、プレート４は、ディスク５に対して摺動することとなる。
【００１２】
（摺動部材）  
本実施形態での摺動部材１０は、前記したように、ディスク５とプレート４とで構成されている。
図２に示すように、ディスク５は、環状の板部材であって、ハブ３（図１参照）の外周面にスプライン嵌合可能なように、その内周面に歯Ｔ１（内歯）が形成されている。このディスク５は、多孔質炭素繊維複合材５ａで形成されている。この多孔質炭素繊維複合材５ａは、特許請求の範囲にいう「炭素系摩擦材」に相当する。
【００１３】
多孔質炭素繊維複合材５ａは、炭素繊維と、この炭素繊維同士を接合するマトリックスとで主に構成されている。この多孔質炭素繊維複合材５ａは、マトリックスで接合された炭素繊維１１同士の隙間で形成された粗大気孔（孔径４〜６０μｍ）と、マトリックスに形成された微細気孔（孔径３．５〜１００ｎｍ）とを備えている。ちなみに、微細気孔は、多孔質炭素繊維複合材５ａの製造工程（後記する焼成工程）において、マトリックスから揮発成分や分解ガスが発生することによって形成されたものである。
【００１４】
粗大気孔および微細気孔の合計の気孔率は、２０〜６０％が好ましい。なお、気孔率が２０％を下回ると潤滑油で形成される境界膜の排除性が不充分となって、初期の摩擦係数を示さない場合がある。また、気孔率が６０％を上回ると、前記した境界膜の排除性が高まり過ぎて、ディスク５とプレート４との接続時や摺動時に接続ショックやジャダー等を生じる場合がある。ちなみに、気孔率は、公知の方法で測定することができ、例えば、水銀ポロシメータを使用して測定することができる。
このような多孔質炭素繊維複合材５ａとしては、例えば、特開２００６−１６０７６８号公報に記載されたものを好適に使用することができる。
【００１５】
以上のような多孔質炭素繊維複合材５ａは、樹脂を含ませた炭素繊維をホットプレスで加圧しながら加熱することによって成形し、その後、焼成工程を経て製造される。
炭素繊維としては、例えば、ピッチ系炭素繊維、ポリアクリロニトリル系炭素繊維、レーヨン系炭素繊維等が挙げられる。なお、炭素繊維の繊維長さ及び繊維径は特に限定されるものではない。
樹脂としては、例えば、フェノール樹脂、フラン樹脂、ポリイミド樹脂、エポキシ樹脂等の熱硬化性樹脂が挙げられる。
【００１６】
炭素繊維に対する樹脂の配合比は、製造しようとする多孔質炭素繊維複合材５ａの粗大気孔の径の大きさに応じて適宜に調節することができる。そして、焼成は、３００〜８００℃で３０分〜２時間程度行うことが望ましい。
【００１７】
そして、本実施形態に係るディスク５は、このようにして得られた多孔質炭素繊維複合材５ａを、図２に示す形状に切削加工することによって製造することができる。
【００１８】
前記プレート４は、図２に示すように、環状の板部材であって、クラッチドラム２（図１参照）の内周面にスプライン嵌合可能なように、その外周面に歯Ｔ２（外歯）が形成されている。このプレート４は、後記する非晶質炭素膜Ｄを基板４ｂに形成したものである。なお、非晶質炭素膜Ｄは、ディスク５と接触する側の面（ここでは両面）に形成されている。
【００１９】
基板４ｂとしては、公知のものを使用することができ、例えば、金属系、およびセラミック系のものが挙げられる。金属系の基板５ｂとしては、例えば、鉄、ＳＵＳ４４０Ｃ、Ｓ４５Ｃ等の鉄系合金、Ａ２０００等のアルミニウム合金が挙げられる。セラミック系の基板５ｂとしては、窒化ケイ素、アルミナ等が挙げられる。中でも、冷間圧延鋼板が好ましい。
【００２０】
次に、非晶質炭素膜Ｄについて説明する。本実施形態での非晶質炭素膜Ｄは、そのマルテンス硬度が５０００Ｎ／ｍｍ２以上のものが好ましい。なお、マルテンス硬度が５０００Ｎ／ｍｍ２未満の非晶質炭素膜Ｄは、相手材の多孔質炭素繊維複合材５ａと摺接することによって摩耗する場合がある。ちなみに、このマルテンス硬度は、ＩＳＯ１４５７７に準拠して測定することができる。
【００２１】
また、非晶質炭素膜Ｄは、水素含有率が３５原子％以下であるものが好ましい。なお、水素含有率が３５原子％を超える非晶質炭素膜Ｄは、硬度が低下して相手材の多孔質炭素繊維複合材５ａと摺接することによって摩耗する場合がある。ちなみに、この水素含有率は、弾性反跳検出法（ＥＲＤＡ：Elastic Recoil Detection Analysis）等の公知の方法で測定することができる。
【００２２】
このような非晶質炭素膜Ｄは、基板４ｂを配置した反応室内に炭素原料を導入するとともに、この炭素原料を励起させることによって基板４ｂに蒸着させることができる。蒸着方法としては、例えば、プラズマＣＶＤ法、スパッタリング法、イオンプレーティング法、イオン化蒸着法等が挙げられる。
炭素原料としては、例えば、メタン、エチレン、ベンゼン等が挙げられる。
ちなみに、基板４ｂに形成する非晶質炭素膜Ｄの厚さは、３μｍ程度でよい。
【００２３】
以上のような摺動部材１０は、プレート４に非晶質炭素膜Ｄが形成されていることからプレート４が充分に大きい摩擦係数を有しながらもプレート４の相手材であるディスク５（多孔質炭素繊維複合材５ａ）に対する攻撃性を顕著に低減することができる。そして、多孔質炭素繊維複合材５ａは、従来のペーパ系摩擦材と比較して、耐摩耗性に優れる。つまり、このようなプレート４とディスク５とで構成される摺動部材１０によれば、多孔質炭素繊維複合材５ａの摩耗量を少なくすることができる。その結果、摺動部材１０は、湿式多板クラッチ１の耐用年数を延ばすことができる。
【００２４】
また、摺動部材１０では、ディスク５が炭素系摩擦材（多孔質炭素繊維複合材５ａ）で形成されているので、従来のペーパ系摩擦材と比較して熱容量が大きい。その結果、摺動部材１０の耐久性が向上するので湿式多板クラッチ１の耐用年数を延ばすことができる。
【００２５】
また、この摺動部材１０では、ディスク５が多孔質炭素繊維複合材５ａで形成されており、その気孔によって潤滑油の境界膜の排除性が増大する。さらに具体的に説明すると、例えば、０．０４８μｍ以上の表面粗度（Ｒａ：算術平均粗さ）を有する非晶質炭素膜Ｄ（プレート４）と、多孔質炭素繊維複合材５ａ（ディスク５）とを組み合わせた場合に、非晶質炭素膜Ｄは、多孔質炭素繊維複合材５ａに気孔が形成されていることで、境界膜を積極的に引掻き、または掘り起こして破断する。その結果、この摺動部材１０は、前記した非晶質炭素膜Ｄ自体の機械的特性による摩擦係数の増大とも相俟って、ディスク５に対するプレート４の摩擦係数がさらに増大することとなる。その結果、湿式多板クラッチ１のトルク容量の向上を図ることができることから、湿式多板クラッチ１を構成するプレート４およびディスク５の枚数を削減することができる。つまり、この摺動部材１０は、湿式多板クラッチ１の軽量化およびコンパクト化を図ることができる。
【００２６】
また、摺動部材１０では、ディスク５が炭素系摩擦材（多孔質炭素繊維複合材５ａ）で形成されているので、従来の鋼板にペーパ系摩擦材を貼り付けたディスクと比較して軽量となる。つまり、この摺動部材１０は、従来の摺動部材よりも軽量となる。
【００２７】
以上、本発明の実施形態について説明したが、本発明は前記実施形態には限定されない。例えば、本実施形態では、摺動部材１０が自動車用変速機の湿式多板クラッチ１に適用される例を示したが、本発明の摺動部材１０は、ブレーキクラッチ、ロックアップクラッチ、発進クラッチ、シンクロナイザ、ディファレンシャル用クラッチ等の他の湿式摩擦係合装置に使用されてもよい。
【００２８】
また、前記実施形態では、ディスク５が多孔質炭素繊維複合材５ａに切削加工を施すことによって製造したが、本発明はこれに限定されるものではなく、前記したように、樹脂を含ませた炭素繊維を加熱成形する際に、目的とするディスク５にニアネットシェイプの成形物を得て、この成形物を焼成したものであってもよい。
【実施例】
【００２９】
次に、本発明の摺動部材の効果を確認した実施例について説明する。
（実施例１）
本実施形態では、次のようにして摺動部材のプレートとディスクとを製造した。
プレートの製造工程では、準備した冷間圧延鋼板製の基板に、高周波プラズマＣＶＤ装置を使用して非晶質炭素膜を形成した。
【００３０】
このプレートの製造工程では、まず、高周波プラズマＣＶＤ装置の反応容器内に配置した基板にイオンボンバートメント処理を施して基板を洗浄した。イオンボンバートメント処理は、反応容器内にアルゴンガス（Ａｒ）を流量４０ｓｃｃｍで供給するとともに、高周波（周波数１３．５６ＭＨｚ）の出力を１００Ｗに設定し、基板のバイアス電圧を２ｋＶに設定することによって行われた。なお、イオンボンバートメント処理は、１０分間行われた。
【００３１】
次に、このプレートの製造工程では、基板に中間層（下地層）を形成した。中間層は、反応容器内にテトラメチルシランガス（ＴＭＳ）を流量１０ｓｃｃｍで供給するとともに、高周波（周波数１３．５６ＭＨｚ）の出力を１００Ｗに設定し、基板のバイアス電圧を２ｋＶに設定することによって行われた。なお、この中間層の形成工程は、５分間行われた。ちなみに、中間層は炭化ケイ素を含む膜となった。
【００３２】
次に、このプレートの製造工程では、中間層上に非晶質炭素膜を形成した。この際、反応容器内には、気化させた炭素原料としてのベンゼン２０ｃｃが導入された。そして、反応容器内の圧力は、０．１０〜０．１２Ｐａに設定され、高周波（周波数１３．５６ＭＨｚ）の出力は、１００Ｗに設定され、基板には、負のバイアス電圧２ｋＶが印加された。非晶質炭素膜の形成時間は、６０分間であった。その結果、基板上には、中間層を介して厚さが３μｍの非晶質炭素膜が形成された。なお、この非晶質炭素膜のマルテンス硬度は
、５０９７．９Ｎ／ｍｍ２であり、水素含有率は、２０原子％であった。
【００３３】
ディスクの製造工程では、まず、フェノール樹脂４０質量％とポリアクリロニトリル（ＰＡＮ）系炭素繊維（東レ株式会社製、ＴＯＲＡＹＣＡ（登録商標）  Ｔ−３００）６０質量％とからなる組成物を調製した。次に、ディスクの形状にニアネットシェイプとなるように組成物を成形した後、得られた成形物をアルゴンガス雰囲気中で２時間焼成した。なお、成形は１８０〜２００℃で行い、焼成は４００℃で行った。その結果、気孔率が４０％の多孔質炭素繊維複合材からなるディスクが得られた。そして、得られたプレートとディスクとを組み合わせることで摺動部材が構成された。
【００３４】
＜非晶質炭素膜の静止摩擦係数の測定＞
プレートに形成した非晶質炭素膜について、多孔質炭素繊維複合材からなるディスクに対する静止摩擦係数μＳ（以下、単に「摩擦係数」という）を測定した。その結果を表１に示す。
【００３５】
【表１】
2009035667.tif 000002
【００３６】
摩擦係数の測定には、ＳＡＥ  Ｎｏ．２試験機が使用された。図３は、摩擦係数の測定に使用された試験機におけるトルク波形図である。
この測定試験では、まず、ディスクを、２つのプレートで挟み、これらをＳＡＥ  Ｎｏ．２試験機に組み込んだ。そして、面圧０．９５ＭＰａ、回転速度０．７ｒｐｍ（一定）、試験油温１００℃、および試験サイクル数５００サイクルの条件で摩擦係数の測定が行われた。ちなみに摩擦係数は、クラッチが係合するときの面圧でトルクを除した値であり、回転マスを止めるブレーキングテストで求められた。
【００３７】
＜相手材である多孔質炭素繊維複合材の摩耗量の測定＞
ＳＡＥ  Ｎｏ．２試験機を使用して相手材である多孔質炭素繊維複合材からなるディスクの摩耗量（μｍ）が測定された。その結果を表１に示す。
【００３８】
この測定試験では、ディスクを２９４０ｒｐｍで回転させておき、このディスクにプレートが押し当てられて、ディスク（多孔質炭素繊維複合材）の摩耗量（μｍ）が測定された。この際、ディスクにプレートが押し当てられてからディスクの回転速度が０ｒｐｍとなって停止するまでの慣性吸収動作が１０００サイクル繰り返された。その後、多孔質炭素繊維複合材の摩り減った厚み（μｍ）で摩耗量が測定された。なお、潤滑油としては、市販のＡＴＦが使用された。
【００３９】
（比較例１）
比較例１では、実施例１のプレートに代えて、非晶質炭素膜が形成されていない冷間圧延鋼板のみからなるプレートが使用され、実施例１のディスクに代えて、鋼板（ディスク基板）にペーパ系摩擦材を貼り付けたディスクを使用した以外は、実施例１と同様に、ディスクに対するプレートの摩擦係数、およびディスクの摩耗量（μｍ）が測定された。その結果を表１に示す。ちなみに、ペーパ系摩擦材には、エフ・シー・シー社製のＦＣＣ３５５１が使用された。
【００４０】
（比較例２）
比較例２では、実施例１のディスクに代えて、比較例１での鋼板（ディスク基板）にペーパ系摩擦材を貼り付けたディスクを使用した以外は、実施例１と同様に、ディスクに対するプレートの摩擦係数、およびディスクの摩耗量（μｍ）が測定された。その結果を表１に示す。
【００４１】
＜摺動部材の評価結果＞
ここで参照する図４は、実施例１、比較例１、および比較例２におけるプレートの摩擦係数を表すグラフである。図５は、実施例１、比較例１、および比較例２におけるディスクの摩耗量を表すグラフである。
【００４２】
図４に示すように、実施例１での摺動部材は、マルテンス硬度が５０００Ｎ／ｍｍ２以上となる非晶質炭素膜を形成したプレートと、炭素系摩擦材（多孔質炭素繊維複合材）からなるディスクとの組み合わせで構成されていることから、０．１３２という充分に大きな摩擦係数を示すことが確認された。
これに対して、比較例１での摺動部材は、冷間圧延鋼板のみからなるプレートと、相手材としてのペーパ系摩擦材を有するディスクとの組み合わせで構成されていることから、摩擦係数が０．０８３程度に止まっている。つまり、実施例１のプレートの摩擦係数は、比較例１のプレートの摩擦係数の１．５倍以上となっている。ちなみに、比較例２のプレートは、非晶質炭素膜を形成したものであることから、実施例１のプレートの摩擦係数には及ばないものの０．１２２となっている。
【００４３】
そして、図５に示すように、実施例１での摺動部材は、マルテンス硬度が５０００Ｎ／ｍｍ２以上となる非晶質炭素膜を形成したプレートと、炭素系摩擦材（多孔質炭素繊維複合材）からなるディスクとの組み合わせで構成されていることから、ディスク（多孔質炭素繊維複合材）の摩耗量が、１６μｍと小さい値に収まっている。
これに対して、比較例２の摺動部材は、マルテンス硬度が５０００Ｎ／ｍｍ２以上となる非晶質炭素膜を形成したプレートと、鋼板（ディスク基板）にペーパ系摩擦材を貼り付けたディスクとの組み合わせで構成されていることから、ディスク（ペーパ系摩擦部材）の摩耗量が５４μｍにも及んでいる。つまり、実施例１のディスクの摩耗量は、比較例２のディスクの摩耗量よりも７０％以上低減されていることとなる。ちなみに、比較例１のディスクの摩耗量は、２９μｍである。つまり、実施例１の摺動部材では、非晶質炭素膜を形成したプレートを使用しているにも関らず、比較例１での非晶質炭素膜を形成しないプレートと比較して、ディスクの摩耗量が半分近くにまで低減されている。
【００４４】
以上のように、前記した実施例１の摺動部材では、プレートが充分に大きな摩擦係数を有しながらもこのプレートの相手材であるディスクの摩耗量を顕著に低減できることが確認された。
【図面の簡単な説明】
【００４５】
【図１】本発明の実施形態に係る湿式摩擦係合装置用摺動部材が組み込まれた湿式多板クラッチの断面図である。
【図２】本発明の実施形態に係る湿式摩擦係合装置用摺動部材の斜視図である。
【図３】本発明の実施例で摩擦係数の測定に使用された試験機におけるトルク波形図である。
【図４】本発明の実施例１、比較例１、および比較例２におけるプレートの摩擦係数を表すグラフである。
【図５】本発明の実施例１、比較例１、および比較例２におけるディスクの摩耗量を表すグラフである。
【符号の説明】
【００４６】
１      湿式多板クラッチ（湿式摩擦係合装置）
４      プレート
５      ディスク
１０    摺動部材（湿式摩擦係合装置用摺動部材）
５ａ    多孔質炭素繊維複合材（炭素系摩擦材）
Ｄ      非晶質炭素膜
【図１】
2009035667.tif 000003
【図２】
2009035667.tif 000004
【図３】
2009035667.tif 000005
【図４】
2009035667.tif 000006
【図５】
2009035667.tif 000007